(57)【要約】  メタノールを、第一の生産プラント（Ａ）中で第一の反応器中で水性ホルムアルデヒド含有流（２）を得ながら酸化し、水性ホルムアルデヒド含有流（２）を第二の生産プラント（Ｂ）に供給し、高純度のトリオキサン（６）を取り出し、そして低沸点物（５）の蒸留による分離を実施し、そして高純度のトリオキサン（６）を第三の生産プラント（Ｃ）に供給するメタノール（１）から出発する、トリオキサンのホモ重合又は共重合によるポリオキシメチレンホモポリマー又はコポリマー（７）の製造方法において、第三の生産プラント中でポリオキシメチレンホモポリマー又はコポリマー（７）にホモ重合又は共重合させ、それによって低沸点物分離塔（Ｋ２）からの低沸点物流（５）を、第一の生産プラント中の第一の塔の供給流中に再循環させることを特徴とすることが提案される。
2011506720.tif 000002
【特許請求の範囲】
【請求項１】
− メタノールを第一の生産プラント（Ａ）における第一の反応器中で、水性ホルムアルデヒド含有流（２）を得ながら酸化して、
− その水性ホルムアルデヒド含有流（２）を第二の生産プラント（Ｂ）に供給し、
− 第二の生産プラント（Ｂ）中で、ホルムアルデヒドを、酸触媒の存在で、第二の反応器（Ｒ）中で、トリオキサンに三量化させ、そしてそれからトリオキサン／ホルムアルデヒド／水−混合物（３）を取り出し、
− そのトリオキサン／ホルムアルデヒド／水−混合物（３）を、第一の塔（Ｋ１）中で、塔頂流（４）として粗トリオキサンを得ながら蒸留により分離し、
− 凝縮器（Ｗ）中で塔頂部で塔頂流（４）を、凝縮物を得ながら凝縮し、その凝縮物の部分流（４ａ）を再度第一の塔（Ｋ１）に供給し、そして残りの部分流（４ｂ）を、１つ以上の他の方法工程中で、さらに高純度のトリオキサン（６）にする後処理工程に供給し、その際、前記の他の方法工程の１つは、低沸点物分離塔（Ｋ２）中で、ギ酸メチル、メチラール、ジメトキシジメチルエーテル、及びメタノールを含む群から選択される低沸点物（５）の蒸留による分離を含み、
− 前記高純度のトリオキサン（６）を、ポリオキシメチレンホモポリマー又はコポリマー（７）にホモ重合又は共重合させる第三の生産プラント（Ｃ）に供給する、メタノール（１）から出発する、トリオキサンのホモ重合又は共重合によるポリオキシメチレンホモポリマー又はコポリマー（７）の製造方法において、低沸点物分離塔（Ｋ２）からの低沸点物流（５）を、第一の生産プラント（Ａ）中の第一の反応器の供給流に再循環させることを特徴とする、
ポリオキシメチレンホモポリマー又はコポリマー（７）の製造方法。
【請求項２】
前記低沸点物流が、次の主な成分：５０質量％までのメタノール、４０質量％までのギ酸メチル、３０質量％までのメチラール、及び１０質量％未満のトリオキサンを含むことを特徴とする、請求項１に記載の方法。
【請求項３】
請求項１又は２に記載の方法であって、第三の生産プラント（Ｃ）中で残留モノマーを含む粗ポリオキシメチレンホモポリマー又はコポリマーを製造し、該ホモポリマー又はコポリマーを
− １つ以上の工程で脱気して１つ以上の蒸気流及び部分的に脱気させたポリオキシメチレンホモポリマー又はコポリマーを得て、前記蒸気流を場合により凝縮器に供給して、重合反応器中へ再循環される凝縮物及びガス状のホルムアルデヒド含有流を得て、
− 前記ホモポリマー又はコポリマーを、押出機又はニーダーに供給し、そしてそこに通常の添加物及び加工助剤を混合して、
− ポリマー溶融物を得て、そして
− 押出機又はニーダーから、ホルムアルデヒドを含有する押出機又はニーダーの廃ガスを取り出し、そして生産プラント（Ｂ）からの全てのホルムルデヒド含有副流を、直接、助剤の添加なしに、生産プラント（Ｃ）中で再循環する
ことを特徴とする方法。
【発明の詳細な説明】
【技術分野】
【０００１】
発明の詳細な説明
本発明は、メタノールから出発するトリオキサンのホモ重合又は共重合による、ポリオキシメチレンホモポリマー又はコポリマーの製造方法に関する。
【０００２】
トリオキサンは、主に、酸触媒の存在で均一又は不均一触媒反応でホルムアルデヒド水溶液からホルムアルデヒドの三量化によって得られる。問題は、この場合、ホルムアルデヒドが、パラホルムアルデヒドの形成で、固体沈澱の傾向があることであり、その際、水溶液中でホルムアルデヒド含有率が高くなるにつれて、固体が沈澱し始める温度が、場合に、低くなる。近似的に、少なくとも３０〜７０質量％の範囲のホルムアルデヒド濃度のために、ホルムアルデヒド水溶液は、固体沈澱を避けるために、質量％でのホルムアルデヒドの濃度よりも約１０℃より高い温度に、加熱されなければならないことが必要である。従って、液体のホルムアルデヒドを維持するために、５０％ホルムアルデヒド水溶液は、６０〜７０℃に加熱されなければならず、又は６０％ホルムアルデヒドは、７０〜８０℃に加熱されなければならない。また、ホルムアルデヒドは、主にメタノールの酸化によって得られる。
【０００３】
ホルムアルデヒドの三量化によって得られたトリオキサンは、場合により他のモノマーと一緒に、主にポリオキシメチレンホモポリマー又はコポリマーの製造のためのモノマーとして使用される。
【０００４】
重合化できるトリオキサンは、特定の規格要求を満足しなければならず、以後、高純度のトリオキサンと表す。これは、トリオキサン９７．５質量％、又はトリオキサン９９質量％、又はトリオキサン９９．５質量％の最小含有率を有する流れが問題である。トリオキサン９９．９質量％の最小含有率を有する流れは、最高純度のトリオキサンと表す。
ホルムアルデヒドの三量化の反応混合物の濃縮による高純度のトリオキサンの獲得は、トリオキサン、ホルムアルデヒド、及び水が三成分共沸混合物を形成することによって、方法技術的に困難であり、１ｂａｒの圧力の場合に、前記三成分共沸混合物は、トリオキサン６９．５質量％、ホルムアルデヒド５．４質量％、及び水２５．１質量％の組成を示し、かつその組成物は極めて圧力依存である。
【０００５】
従って、高純度のトリオキサンは、特に、例えば、優先日前の、公開されていないＤＥ−Ａ ０７ １０１ １９８号又はＥＰ ０７ １ １８ １０３．６号に記載されているように、圧力スウィング−精留によって得られる。この場合、高められた圧力及び対応する温度が必要であり、その際に、有用生成物であるトリオキサンは、低沸点物、すなわちトリオキサンの沸点よりも低い沸点を有する物質を生成しながら分解される。低沸点物は、特に、ギ酸メチル、メチラール、ジメトキシジメチルエーテル、及びメタノールである。
【０００６】
有用生成物であるトリオキサンの分解によって収率の損失を生じ、その結果この方法の経済性を損なう。
【０００７】
従って、本発明の課題は、前記の収率の損失を最小にする、メタノールから出発する高純度のトリオキサン（前記高純度のトリオキサンは引き続きポリマープラント中でポリオキシメチレンホモポリマー又はコポリマーに重合される）の技術的に簡単な製造方法を提供することであった。
【０００８】
その解決策は、
− メタノールを第一の生産プラントにおける第一の反応器中で、水性ホルムアルデヒド含有流を得ながら酸化して、
− その水性ホルムアルデヒド含有流を第二の生産プラントに供給し、
− 第二の生産プラント中で、ホルムアルデヒドを、酸触媒の存在で、第二の反応器中で、トリオキサンに三量化させ、そしてそれからトリオキサン／ホルムアルデヒド／水−混合物を取り出し、
− そのトリオキサン／ホルムアルデヒド／水−混合物を、第一の塔中で、塔頂流として粗トリオキサンを得ながら蒸留により分離し、
− 凝縮器中で塔頂部で塔頂流を、凝縮物を得ながら凝縮し、その凝縮物の部分流を再度第一の塔に供給し、そして残りの部分流を、１つ以上の他の方法工程中で、さらに高純度のトリオキサンにする後処理工程に供給し、その際、前記の他の方法工程の１つは、低沸点物分離塔中で、ギ酸メチル、メチラール、ジメトキシジメチルエーテル、及びメタノールを含む群から選択される低沸点物の蒸留による分離を含み、
− 前記高純度のトリオキサンを、ポリオキシメチレンホモポリマー又はコポリマーにホモ重合又は共重合させる第三の生産プラントに供給する、メタノールから出発する、トリオキサンのホモ重合又は共重合によるポリオキシメチレンホモポリマー又はコポリマーの製造方法において、低沸点物分離塔からの低沸点物流を、第一の生産プラント中の第一の反応器の供給流に再循環させることを特徴とする。
【０００９】
第一の生産プラントにおける第一の反応器中でのメタノールの酸化によるホルムアルデヒドの製造は、それ自体公知である。この場合、ホルムアルデヒドが、酸触媒の存在で第二の反応器においてトリオキサンに三量化される、第二の生産プラントに供給される水性ホルムアルデヒドを含有する流れが生じる。
【００１０】
この場合に、トリオキサン／ホルムアルデヒド／水−混合物は、第一の塔において、高純度のトリオキサンを得ながら塔頂部流として蒸留により分離される。
【００１１】
第一の塔に供給されるトリオキサン／ホルムアルデヒド／水−混合物は、一般に、ホルムアルデヒド４０〜８０質量％、水２０〜５９質量％、及びトリオキサン１．０〜３０質量％を含有する。
【００１２】
粗トリオキサンと言われる第一の塔の塔頂部流は、一般に、６０質量％より多く、有利には６３質量％より多く、特に有利には６５質量％より多くのトリオキサンを含有する。例えば、第一の塔の粗トリオキサンの塔頂部流は、以下の組成を有する：ホルムアルデヒド３〜２０質量％、水１０〜３０質量％、及びトリオキサン６０〜７５質量％。
【００１３】
第一の蒸留塔の塔頂部流を、凝縮物を得ながら塔頂部で凝縮し、その凝縮物の部分流を、第一の塔に還流として再び供給し、そして残りの部分流を、他の処理で、高純度のトリオキサンを得るために１つ以上の他の方法工程に導入する。
【００１４】
この場合、高純度のトリオキサンとは、トリオキサン９７．５質量％、又はトリオキサン９９質量％、又はトリオキサン９９．５質量％の最小含有率を有する流れであると解釈される。粗トリオキサンの高純度トリオキサンへの後処理のためのこの他の方法工程の１つは、低沸点物の蒸留による分離である。
【００１５】
前記トリオキサン合成及び引き続く蒸留分離の際に形成されてよい通常の低沸点物は、ギ酸メチル、メチラール、ジメトキシジメチルエーテル、メタノール、ギ酸、並びにさらにヘミアセタール及び完全アセタールである。
【００１６】
前記低沸点物を、有利には、一般に圧力０．１〜５ｂａｒ、有利には圧力１．０〜２．５ｂａｒで実施する、低沸点物の分離塔の頂部を通って分離する。一般に、低沸点物の分離塔に供給される流れは、さらに１５質量％までの低沸点物を含有することができる。
【００１７】
一般的に、この低沸点物の分離塔は、少なくとも２つの理論段、有利には１５〜５０の理論段を有する。一般に、前記塔の回収部は、該塔の理論段の２５〜９０％、有利には５０〜７５％を含む。
【００１８】
低沸点物の分離塔の底部排出物中に、一般に、トリオキサンと比べて低沸点成分が、５質量％未満、有利には２．５質量％未満、特に有利には１．５質量％未満が残る。
【００１９】
高純度のトリオキサンは、ポリオキシメチレンホモポリマー又はコポリマーにホモ重合又は共重合させる、第三の生産プラントに供給される。
【００２０】
本発明によって、低沸点物の分離塔からの塔頂流として排出される低沸点物流を、最初の生産プラントにおいて、最初の反応器の供給流に、再循環させる。
【００２１】
前記低沸点物流は、次の主な成分を含む：５０質量％までのメタノール、４０質量％までのギ酸メチル、３０質量％までのメチラール、及び１０質量％未満のトリオキサン。
【００２２】
有利には、生産プラントＡ及びＢに、すなわちホルムアルデヒド生産プラント及びトリオキサン生産プラントに、さらに、高純度のトリオキサンからポリオキシメチレンホモポリマー又はコポリマーへの重合のためのプラントの生産プラントＣと、前記トリオキサン生産プラントは連結される。
【００２３】
ポリオキシメチレンホモポリマー又コポリマー（ＰＯＭ）は、特に一般的に、ポリマー主鎖中で繰返単位−ＣＨ2Ｏ−を少なくとも５０ｍｏｌ％有する。ポリオキシメチレンコポリマーは、有利には、繰返単位−ＣＨ2Ｏ−の他に、５０ｍｏｌ％まで、有利には０．０１〜２０ｍｏｌ％、特に０．１〜１０ｍｏｌ％、特に有利には０．５〜６ｍｏｌ％の次の繰返単位を有するものが有利である。
【００２４】
【化１】
2011506720.tif 000003
［式中、Ｒ1〜Ｒ4は、互いに独立して、水素原子、Ｃ1〜Ｃ4−アルキル基又はハロゲン置換された１〜４個のＣ原子を有するアルキル基を表し、及びＲ5は−ＣＨ2−、−ＣＨ2Ｏ−、Ｃ1〜Ｃ4−アルキル又はＣ1〜Ｃ4−ハロアルキルで置換されたメチレン基、又は対応するオキシメチレン基を表し、ｎは０〜３の範囲内の値を有する］。好ましくは、これらの基は、環状エーテルの開環によってコポリマー中に導入されうる。有利には、環状エーテルは、式
【化２】
2011506720.tif 000004
［式中、Ｒ１〜Ｒ５およびｎは、上記の意味を有する］の環状エーテルである。例えば、エチレンオキシド、１，２−プロピレンオキシド、１，２−ブチレンオキシド、１，３−ブチレンオキシド、１，３−ジオキサン、１，３−ジオキソラン及び１，３−ジオキセパン（＝ブタンジオールホルマール、ＢＵＦＯ）が環状エーテルとして挙げられ、並びに直鎖オリゴホルマール又はポリホルマール、例えばポリジオキソラン又はポリジオキセパンがコモノマーとして挙げられる。
【００２５】
同様に適しているのは、例えば、トリオキサン、前記の環状エーテルの１つを第三のモノマー、好ましくは式
【化３】
2011506720.tif 000005
及び／又は
【化４】
2011506720.tif 000006
［式中、Ｚは、化学結合、−Ｏ−、−ＯＲＯ−（Ｒ＝Ｃ1〜Ｃ8−アルキレン又はＣ3〜Ｃ8−シクロアルキレン）である］で示される二官能性化合物と反応させることにより製造されるオキシメチレンターポリマーである。
【００２６】
この種の有利なモノマーは、いくつの例を挙げれば、エチレンジグリシド、ジグリシジルエーテル及びグリセリンとホルムアルデヒド、ジオキサン又はトリオキサンとの２：１のモル比のジエーテル、並びにグリシジル化合物２モルと２〜８個のＣ原子を有する脂肪族ジオール１モルとからなるジエーテル、例えばエチレングリコール、１，４−ブタンジオール、１，３−ブタンジオール、シクロブタン−１，３−ジオール、１，２−プロパンジオール及びシクロヘキサン−１，４−ジオールのジグリシジルエーテルである。
【００２７】
鎖末端に大部分のＣ−Ｃ結合または−Ｏ−ＣＨ３結合を有する、末端基が安定化されたポリオキシメチレンポリマーが特に有利である。
【００２８】
好ましいポリオキシメチレンコポリマーは、少なくとも１５０℃の融点、及び５０００〜３０００００、有利には７０００〜２５００００ｇ／ｍｏｌの範囲内の分子量（重量平均）Ｍwを有する。不均一性（Ｍw／Ｍn）２〜１５、好ましくは２．５〜１２、特に好ましくは３〜９を有するＰＯＭコポリマーが特に好ましい。この測定は、一般にゲル浸透クロマトグラフィー（ＧＰＣ）−ＳＥＣ（サイズ排除クロマトグラフィー）によって行われ、Ｍn−値（数平均分子量）は一般にＧＰＣ−ＳＥＣによって測定される。
【００２９】
前記ポリマーの分子量は、場合によりトリオキサン重合の際に通常の調節剤によって、及び反応温度及び反応滞留時間によって目的の値に調節することができる。調節剤として、一価アルコールのアセタール又はホルマール、アルコール自体及び連鎖移動剤として機能する少量の水（この存在は一般に完全に回避されない）が挙げられる。前記調節剤は、１０〜１００００ｐｐｍ、有利に２０〜５０００ｐｐｍの量で使用される。
【００３０】
開始剤として（同様に触媒とも言われる）、トリオキサン重合の場合に通常のカチオン性開始剤が使用される。プロトン酸、例えばフッ素化又は塩素化されたアルキル−及びアリールスルホン酸、例えば過塩素酸、トリフロロメタンスルホン酸又はルイス酸、例えば四塩化スズ、五フッ化ヒ素、五フッ化リン及び三フッ化ホウ素並びにこれらの錯化合物及び塩状の化合物、例えば三フッ化ホウ素−エーテレート及びトリフェニルメチレンヘキサフルオロホスフェートが好適である。前記開始剤（触媒）は、約０．０１〜１０００ｐｐｍ、有利には０．０１〜５００ｐｐｍ及び特に０．０１〜２００ｐｐｍの量で使用される。一般に、前記開始剤を希釈された形で、有利には０．００５〜５質量％の濃度で添加することが好適である。このための溶剤として、不活性化合物、例えば脂肪族、環式脂肪族炭化水素、例えばシクロヘキサン、ハロゲン化された脂肪族炭化水素、グリコールエーテル等を使用することができる。特に有利には、溶剤としてトリグリム（トリエチレングリコールジメチルエーテル）、及び１，４−ジオキサンである。
【００３１】
前記開始剤に対して、さらに、助触媒を併用することもできる。これは、全ての種類のアルコール、例えば２〜２０個のＣ原子を有する脂肪族アルコール、例えばｔ−アミルアルコール、メタノール、エタノール、プロパノール、ブタノール、ペンタノール、ヘキサノール；２〜３０個のＣ原子を有する芳香族アルコール、例えばヒドロキノン；２〜２０個のＣ原子を有するハロゲン化されたアルコール、例えばヘキサフルオロイソプロパノールであり；特に有利には全ての種類のグリコール、特にジエチレングリコール及びトリエチレングリコール；及び脂肪族ジヒドロキシ化合物、特に２〜６個の炭素原子を有するジオール、例えば１，２−エタンジオール、１，３−プロパンジオール、１，４−ブタンジオール、１，６−ヘキサンジオール、１，４−ヘキサンジオール、１，４−シクロヘキサンジオール、１，４−シクロヘキサンジメタノール及びネオペンチルグリコールである。
【００３２】
モノマー、開始剤、助触媒及び場合により調節剤は、任意のやり方で、予備混合するか又は互いに別々に重合反応器に添加することもできる。
【００３３】
さらに、安定化のための成分は、ＥＰ−Ａ １２９３６９号又はＥＰ−Ａ １２８７３９号に記載されているように、立体障害フェノールを含むことができる。
【００３４】
有利には、前記重合に直接引き続き、前記重合混合物を、有利には相変化を行わずに失活させる。開始剤の残り（触媒の残り）の失活は、一般に重合溶融物に失活剤（停止剤）を添加することにより行う。適当な失活剤は、例えばアンモニア並びに第一級、第二級又は第三級の脂肪族及び芳香族アミン、例えばトリアルキルアミン、例えばトリエチルアミン又はトリアセトンジアミンである。さらに、塩基性に反応する塩、例えばソーダ及びボラックス、さらにアルカリ金属及びアルカリ土類金属の炭酸塩及び水酸化物、さらにアルコレート、例えばナトリウムメタノレートが適している。これらの失活剤は、通常ではポリマーに有利には０．０１質量ｐｐｍｗ（parts per million by weight）〜２質量％の量で添加される。さらに、アルキル基中で２〜３０個の炭素原子を有するアルカリ金属−又はアルカリ土類金属アルキルが失活剤として有利である。特に有利な金属として、Ｌｉ、Ｍｇ及びＮａが挙げられ、その際、ｎ−ブチルリチウムが特に有利である。
【００３５】
トリオキサンからのＰＯＭは、一般に塊状での重合により得られ、そのために高い混合作用を有する全ての反応器を使用することができる。前記反応の実施は、この場合、均一系、例えば溶融液中で、又は不均一系で、例えば固体又は固体顆粒への重合として行うことができる。例えば、皿型反応器、鋤刃混合器、管型反応器、リスト型反応器、ニーダー（例えばバスニーダー）、例えば一軸又は二軸スクリューを備えた押出機、及び撹拌反応器が適しており、その際、前記反応器はスタティックミキサー又はダイナミックミキサーを有してよい。
【００３６】
例えば押出機中での、塊状での重合の場合に、溶融したポリマーによって、いわゆる溶融物密閉が生じ、それによって揮発性成分は押出機中に残る。前記モノマーは、押出機中に存在するポリマー溶融物中へ、開始剤（触媒）と共に又は別々に、反応混合物の有利な温度６２〜１１４℃で供給される。有利には、前記モノマー（トリオキサン）は溶融した状態でも、例えば６０〜１２０℃で供給される。前記プロセスの発熱性に基づいて、通常は、単に前記方法の開始時に、ポリマーを押出機中で溶融させなければならず、引き続き放出した熱量は、生成したＰＯＭポリマーを溶融させるかもしくは融液状に保つために十分である。
【００３７】
溶融重合は、一般に１．５〜５００ｂａｒ及び１３０〜３００℃で行われ、かつ重合混合物の反応器中での滞留時間は通常では０．１〜２０、有利には０．４〜５分である。有利には、前記重合は３０％を上回る転化率まで、例えば６０〜９０％まで行われる。
【００３８】
この場合、前記したように多量の、例えば４０％までの反応されない残留モノマー、特にトリオキサンとホルムアルデヒドを含有する粗ＰＯＭが得られる。この場合、モノマーとしてトリオキサンだけを使用した場合でも、ホルムアルデヒドは粗ＰＯＭ中にも存在することができる。それというのもトリオキサンの分解生成物としてホルムアルデヒドが生じることができるためである。さらに、ホルムアルデヒドの他のオリゴマー、例えば四量体のテトロキサンも存在することができる。
【００３９】
粗ＰＯＭは、１つ以上の工程で、公知の脱気装置中で、例えば脱気ポット（フラッシュポット）、１つ以上のスクリューを有する脱気装置、薄膜蒸発装置、噴霧乾燥又は他の通常の脱気装置中で脱気される。特に有利には、脱気ポット（フラッシュポット）である。
【００４０】
有利には、第一のフラッシュ中で６ｂａｒ（絶対）未満にガス状流及び液状流を得ながら脱気させ、前記ガス状流及び液状流を、蒸気流を得ながら２ｂａｒ（絶対）未満で実施される第二のフラッシュに供給し、前記蒸気流を、モノマープラント中に再循環させる方法で粗ＰＯＭの脱気を実施する。
【００４１】
例えば、二工程の脱気の場合に、第一の工程における圧力は、有利には２〜１８、特に２〜１５、及び特に有利には２〜１０ｂａｒであり、かつ第二の工程における圧力は、有利には１．０５〜４、特に１．０５〜３．０５、及び特に有利には１．０５〜３ｂａｒである。
【００４２】
脱気の際に遊離する残留モノマーを、１つ以上の蒸気流として場合により取り出し、そして凝縮器に供給する。前記凝縮器は、有利には、得られた凝縮流が、凝縮されていない蒸気流と比較してより高いトリオキサン割合を示すように実施される。
【００４３】
この場合、重合反応器に再循環される凝縮物、及びガス状の、ホルムアルデヒド含有流が得られる。部分脱気されたポリオキシメチレンホモポリマー又はコポリマーを、続いて、押出機又はニーダーに供給し、そしてその中で、通常の添加物及び加工助剤（添加剤）を、その物質の通常の量で添加する。このような添加剤は、例えば滑剤又は離型剤、着色剤、例えば顔料又は染料、難燃剤、酸化防止剤、光の作用に対する安定剤、ホルムアルデヒド捕捉剤、ポリアミド、成核剤、繊維状及び粉末状の充填剤又は強化剤、又は帯電防止剤、並びに他の添加剤、又はこれらの混合物である。
【００４４】
押出機又はニーダーから、有用生成物ＰＯＭが、溶融物として得られる。
【００４５】
押出機又はニーダーのドームで、さらにホルムアルデヒド含有副流が、押出機又はニーダー廃ガスとして、取り出される。
【００４６】
全ての生産プラントＣ中で生じたホルムアルデヒド含有副流は、直接、すなわち生産プラントＣ中で、化学変化なしに、及び助剤の添加なしに、特に水の添加なしに得られる方法で、その都度、トリオキサン生産プラントＢ中で好適な場所に戻される。
【００４７】
さらに、材料的な組成物と同様にそれらのエネルギー含有率が、ＰＯＭの製造のための全体の方法において使用される。
【００４８】
ガス状の、一工程又は多工程のポリマー溶融物の重合反応器からの放圧から生じ、かつ縮合後にガス状態のままであるホルムアルデヒド含有副流は、本発明によって生産プラントＣに再循環される。
【００４９】
有利には、生産プラントＣからのガス状のホルムアルデヒド含有流は、生産プラントＢの第一の塔中で再循環される。
【００５０】
この場合、凝縮器における操作条件は、有利には、生産プラントＢで再循環される、生産プラントＣからのガス状のホルムアルデヒド含有流中のトリオキサンの割合が、８０質量％未満、有利には６０質量％未満、特に有利には４０質量％未満であるように調整される。
【００５１】
前記流れは、通常、有利には少なくとも２５質量％、さらに有利には少なくとも５０質量％のホルムアルデヒド含有率を有する。
【００５２】
押出機又はニーダーのドームで、１つ以上の他のホルムアルデヒド含有副流を生じ、押出機又はニーダーの廃ガスは、本発明によって、同様に、直接、すなわち化学的又は物理的変化なしに、生産プラントＢ中で再循環される。
【００５３】
押出機又はニーダーのドームで、この場合一般に低圧が所持、これはしばしば第一工程において、８００ｍｂａｒ未満の範囲内で、及び第二工程においてより低い圧力下で、しばしば５００ｍｂａｒ未満の範囲内である。
【００５４】
水が豊富な液体流を、特に、トリオキサンの製造のための反応器の前方に置かれた、約１０〜６０質量％、特に約１５〜４５質量％の出発濃度のホルムアルデヒド供給流の蒸発装置からの塔頂流を、水を分離するための第四の塔の圧力まで圧縮するために、前記押出機又はニーダーの廃ガスを、本発明によって、既に生産プラントＢ中に存在している液体リングポンプ中に導入する。
特に、液体リングポンプ中で吸収される押出機の廃ガスは、２〜７ｂａｒ（絶対）の圧力に、有利には約５ｂａｒ（絶対）に圧縮される。
【００５５】
以下で本発明は、図及び実施例をもとに、より詳細に説明される。
【００５６】
本発明による方法によって、ホルムアルデヒドの製造のための出発物質として、低沸点物流からのメタノール、メチラール、ギ酸メチル、及び他のメタノール誘導体の少なくとも９０％までを第一の生産プラント中で使用することができる。
【図面の簡単な説明】
【００５７】
【図１】ホルムアルデヒドプラント、トリオキサンプラント、及びポリオキシメチレンホモポリマー又はコポリマープラントの、本発明による、連結された操作の流れ図を示す図。
【図２】トリオキサン生産プラントのための有利な実施態様を示す図。
【００５８】
図１における流れ図は、図式的な、第一の生産プラントＡ（ホルムアルデヒド生産プラント）、第二の生産プラントＢ（トリオキサン生産プラント）、及び第三の生産プラントＣ（ポリオキシメチレンホモポリマー又はコポリマー生産プラント）を示す。
【００５９】
第一の生産プラントＡに、メタノール流１を供給し、そしてそこから、水性ホルムアルデヒド含有流２を取り出して、前記水性ホルムアルデヒド含有流を第二の生産プラントＢに供給する。そこから、低沸点物流５を取り出して、前記低沸点物流を第一の生産プラントＡに再循環する。
【００６０】
第二の生産プラントＢにおいて、高純度のトリオキサン流６を得て、前記高純度のトリオキサン流をポリオキシメチレンホモポリマー又はコポリマーを製造のために第三の生産プラントＣに供給する。第三の生産プラントＣから、ポリオキシメチレンホモポリマー又コポリマー７を取り出す。
【００６１】
第三の生産プラントＣから第二の生産プラントＢへの、詳しく番号が付けられていない返送流は、それらの２つの生産プラントの材料的な連結を明確に示す。
【００６２】
図２は、第二の生産プラントＢのための有利な実施態様を示す。
【００６３】
水性ホルムアルデヒド含有流２を、酸触媒と共に、第二の反応器Ｒに供給し、そしてその中でトリオキサンに三量化する。前記反応器Ｒから、トリオキサン／ホルムアルデヒド／水−混合物３を取り出し、そして第一の塔Ｋ１中で、塔頂流４として粗トリオキサンを得ながら蒸留により分離する。塔頂流４を、縮合器Ｗによって塔頂部で縮合する。その濃縮物を、部分的に還流として再び塔Ｋ１に供給し、そして残りを、図中で示されている有利な実施態様において、低沸点物分離塔Ｋ２に供給する。低沸点物分離塔Ｋ２から、低沸点物を含有する流れ５を取り出し、前記流れを本発明によって図２において示されていない第一の生産プラントＡ中に、再循環する。
【００６４】
前記低沸点物分離塔Ｋ２からの塔底流を、他の、詳しく書かれていない蒸留による分離工程中で、高純度のトリオキサンである流れ６に精製する。高純度のトリオキサンである流れ６を、図２において示されていない第三の生産プラントＣの供給流として、ポリオキシメチレンホモポリマー又はコポリマーの製造のために供給する。
【図１】
2011506720.tif 000007
【図２】
2011506720.tif 000008
【国際調査報告】
2011506720.tif 000009
2011506720.tif 000010
2011506720.tif 000011
2011506720.tif 000012